(57)【特許請求の範囲】
【請求項１】
不活性フィルムで積層されたプレフィルドシリンジ用ガスケットの成型金型であって、
少なくともガスケットの環状突起のシール摺動面を成型する金型表面は、算術平均粗さＲａが０．０３μｍ以下の鏡面仕上げがされ、
金型の材質がステンレス系金型材に１５μｍ以下のメッキを行ったものであり、鏡面仕上げは金型の周方向に施されていることを特徴とするプレフィルドシリンジ用ガスケットの成型金型。
【請求項２】
鏡面仕上げは、アルミナ又はダイヤモンドの研磨剤を用いて鏡面研磨される請求項１記載のプレフィルドシリンジ用ガスケットの成型金型。
【請求項３】
不活性フィルムは、スカイビング法、インフレーション法、又は押出し法で製造された厚さ２０〜２００μｍのポリテトラフルオロエチレンフィルム、エチレンテトラフルオロエチレンフィルム、又は超高分子量ポリエチレンフィルムである請求項１又は２に記載のプレフィルドシリンジ用ガスケットの成型金型。
【請求項４】
請求項１〜３のいずれかに記載の成型金型を使用し、１５５〜２００℃で成型して製造された不活性フィルム積層プレフィルドシリンジ用ガスケット。
【請求項５】
少なくともガスケットの環状突起のシール摺動面を成型する金型表面が算術平均粗さＲａ０．０３μｍ以下の鏡面仕上げがされ、金型の材質がステンレス系金型材に１５μｍ以下のメッキを行ったものであり、鏡面仕上げは金型の周方向に施されている金型を使用し、不活性フィルムおよび混練シートを１５５〜２００℃で成型する工程を含む
不活性フィルムで積層されたプレフィルドシリンジ用ガスケットの製造方法。
【発明の詳細な説明】
【技術分野】
【０００１】
本発明は、プレフィルドシリンジ用ガスケットの成型金型、及びそれらを用いて製造されるプレフィルドシリンジ用ガスケットに関する。
【背景技術】
【０００２】
近年では、使用時の簡便性に優れ、かつ薬剤の取り違えなどの医療事故を防止できるという点から、予め薬液を注射器に充填したプレフィルドシリンジの使用が拡大している（特許文献１）。プレフィルドシリンジは、注射針が取り付けられる先端部分がノズルキャップで密閉されており、投与の際に先端部分のノズルキャップを外して注射針を取り付け、プランジャーロッドを先端側に向けて押し込んでガスケットを摺動させることにより、薬液が投与される。
【０００３】
このようなプレフィルドシリンジにはシリコーン潤滑剤が広く使用されているが、バイオ製剤などはその影響により失活するため、使用できない。そのため、近年、製剤の安定性を確保するため、フッ素樹脂フィルムを積層したガスケットが多く使用されている。ガスケットの気密性や液密性は、製剤の品質や安定性に影響を及ぼす重要な要因となるため、優れた特性が要求される。しかし、フッ素樹脂フィルムを積層したガスケットは、従来の未積層ゴムのものに比べ、硝子製、樹脂製シリンジとの気密性、液密性が劣ることが問題となる。
【０００４】
特に、従来の金型を用いてスカイビング法ＰＴＦＥフィルムを積層成型して作製したガスケットは、蒸気滅菌後、液モレが発生してしまう。また、シール性改善のため、ガスケットの環状突起部のシール幅を大きくしても気密性や液密性の改善効果は無く、環状リブ径を大きくして圧縮率を大きくする手法では、シリンジにガスケットが打栓し難くなる、ガスケット環状シール部における積層フィルムにシワが入る、などの問題が生じる。加えて、ピストンの摺動抵抗値が高くなるという問題も発生し、有効な解決策とはならない。
【先行技術文献】
【特許文献】
【０００５】
【特許文献１】特開２００５−１８５７４７号公報
【発明の概要】
【発明が解決しようとする課題】
【０００６】
本発明は、前記課題を解決し、優れた気密性、液密性を有するプレフィルドシリンジ用ガスケット、及び該ガスケットを製造できる成型金型を提供することを目的とする。
【課題を解決するための手段】
【０００７】
本発明は、不活性フィルムで積層されたプレフィルドシリンジ用ガスケットの成型金型であって、少なくともガスケットの環状突起のシール摺動面を成型する金型表面は、算術平均粗さＲａが０．０３μｍ以下の鏡面仕上げがされているプレフィルドシリンジ用ガスケットの成型金型に関する。
【０００８】
上記プレフィルドシリンジ用ガスケットの成型金型において、上記鏡面仕上げは、アルミナ又はダイヤモンドの微細粒またはペースト状とした研磨剤を用いて鏡面研磨されることが好ましい。
【０００９】
上記プレフィルドシリンジ用ガスケットの成型金型の材質は、ステンレス系金型材、又はステンレス系金型材に１５μｍ以下のメッキを行ったものが好ましい。
【００１０】
上記プレフィルドシリンジ用ガスケットの成型金型において、上記不活性フィルムは、スカイビング法、インフレーション法、又は押出し法で製造された厚さ２０〜２００μｍのポリテトラフルオロエチレンフィルム、エチレンテトラフルオロエチレンフィルム、又は超高分子量ポリエチレンフィルムであることが好ましい。
【００１１】
本発明はまた、上記成型金型を使用し、１５５〜２００℃で成型して製造された不活性フィルム積層プレフィルドシリンジ用ガスケットに関する。
【発明の効果】
【００１２】
本発明によれば、不活性フィルムで積層されたプレフィルドシリンジ用ガスケットの成型金型において、少なくとも、ガスケットの環状突起のシール摺動面を成型する金型表面が、算術平均粗さ（Ｒａ）０．０３μｍ以下の鏡面仕上げが施されているので、該成型金型を用いることで、積層不活性フィルムの表面粗さが小さく調整された成型品を製造できる。従って、優れた気密性、液密性を有するガスケットを提供できる。
【図面の簡単な説明】
【００１３】
【図１】ガスケットの製造工程の断面模式図、および得られたガスケットの全体図を示す。
【発明を実施するための形態】
【００１４】
本発明の不活性フィルムで積層されたプレフィルドシリンジ用ガスケットの成型金型では、少なくとも、ガスケットの環状突起のシール摺動面を成型する金型表面が、算術平均粗さ（Ｒａ）０．０３μｍ以下の鏡面仕上げが施されている。ここで、算術平均粗さ（Ｒａ）の算出のためのカットオフ値は、０．０８ｍｍで測定する。
【００１５】
不活性フィルム積層ガスケットやノズルキャップにおいて、従来から望ましいと言われている算術表面粗さＲａ０．０５μｍ以下のＰＴＦＥフィルムを、ＰＴＦＥの融点３３０℃未満の温度（１７０℃など）で積層成型しても、積層フィルムの表面に金型表面の微細な凹凸痕が転写されてシール性に悪影響を及ぼし、液モレの問題が生じることがある。ここで、成型金型の微細な切削痕発生の原因は、金型切削加工の際に、設備工具と金型の間で生じる振動、切削バイトの切れ味、金型材料の性質、切削条件によって、加工物の表面に円周状の加工目、ゆず肌等、部分的に凹凸が発生することにより表面粗さが悪化し、平滑性を害することにあると考えられる。
【００１６】
通常は、切削加工後に研磨、磨き加工がなされているが、従来の金型表面には、ミクロ的に微細な凹凸の加工目は残っており、このような金型で成型した積層ゴム部材は、積層前のフィルムがＲａ０．０５μｍ以下のような平滑なものでも、金型表面の粗さがシール性に悪影響を及ぼす。これに対し、本発明では、金型表面のＲａを調整する鏡面仕上げが施されているため、Ｒａが０．０５μｍを超えるスカイビングフィルムで積層しても、シール性に優れた積層ガスケットを製造できる。
【００１７】
以下に実施形態を掲げ、本発明を詳細に説明するが、本発明はこれらの実施形態のみに限定されるものではない。
【００１８】
図１（Ａ）〜（Ｃ）は、本発明のプレフィルドシリンジ用ガスケットの成型金型１を用いた積層ガスケットの製造工程の断面模式図、および得られたガスケットの全体図を示す。
成型金型１は、メス型（下型）１１とオス型（上型）１２とを備えており、オス型１２は、メス型１１に対し、図１の上下方向に移動可能に設置されている。メス型１１及びオス型１２には、各々加熱可能なように、ヒーター（図示せず）が接続されている。ヒーターの熱源としては、たとえば電気ヒーター、蒸気、オイル等が使用できる。
【００１９】
メス型１１及びオス型１２からなる成型金型１に使用する材料としては特に限定されず、公知の金型材料を使用できるが、炭素鋼、析出系ステンレス鋼が好ましい。成型金型１は、超硬工具、コーテッド超硬合金、ｃＢＮ焼結体等により切削加工した後、研磨、鏡面磨き加工を行う方法、などの切削加工方法を用いて製造できる。
【００２０】
メス型１１には、内側に凹没するように凹部１１１が形成されている。凹部１１１は、ガスケットの形状に対応して形成されている。
【００２１】
メス型１１の凹部１１１には、ガスケットの環状突起の形状に対応する環状突起形成部１１３が形成されている。環状突起形成部１１３において、環状突起のシール摺動面を成型する金型表面（褶動面形成部）は、カットオフ値０．０８ｍｍで測定した算術平均粗さＲａが０．０３μｍ以下となる鏡面仕上げが施されている。
【００２２】
凹部１１１は、例えば、ガスケットのキャビティーを超硬工具の総形バイトで切削加工し、各環状突起のアンダーカット加工を行う方法で作製できる。他の方法として、放電加工も挙げられる。
【００２３】
なお、切削加工において、これらの超硬工具、コーテッド超硬合金、ｃＢＮ焼結体の切削刃物を通常より速い速度（１０万ｒｐｍを超える速度など）の高速回転で切削する高速切削法を採用することで、切削刃物の切り込みを浅くして、切削加工後の鏡面研磨工数を削減できる。
【００２４】
他に、電鋳法という方法もある。電鋳法は、通常の切削加工ではアンダー部となり、目視できない部分を磨き加工する方法である。電鋳法では、キャビティー駒のマスター作製時に磨きを行うため、ガスケット製品と同じシール部に当たる凸形状の部分が外側の磨き作業になるので、磨き加工の状態を確認しやすく、作業効率に優れている。
【００２５】
まず、製品部となる金型駒形状のマスターを真鍮又はアルミニウム合金等で作製し、この時点でマスター磨きを実施する。次に硬質クロムメッキをマスターに付着させ、さらにその上にニッケルコバルト合金で肉付けを行う。マスター部で中心を取り、肉付けした部分の寸法を切削加工して駒外部寸法を仕上げる。マスター部分を溶かして除き、キャビティー駒を作製する。
【００２６】
環状突起形成部１１３の鏡面仕上げにおいて、研磨剤を使用しない研磨方法としては、高出力超音波研磨機による研磨、金型表面の微細な凸部を優先的に溶解する電解研磨、処理液で凹凸部を溶解して平滑化する化学研磨などがある。
【００２７】
電解研磨としては、例えば、「アルミニウムハンドブック」，第６版，（社）日本アルミニウム協会編，２００１年，ｐ．１６４−１６５に記載されている各種の方法；米国特許第２７０８６５５号明細書に記載されている方法；「実務表面技術」，ｖｏｌ．３３，Ｎｏ．３，１９８６年，ｐ．３２−３８に記載されている方法；等が好適に挙げられる。
【００２８】
化学研磨としては、例えば、「アルミニウムハンドブック」，第６版，（社）日本アルミニウム協会編，２００１年，ｐ．１６４−１６５に記載されている各種の方法等が挙げられる。また、リン酸−硝酸法、Ａｌｕｐｏｌ  Ｉ法、Ａｌｕｐｏｌ  Ｖ法、Ａｌｃｏａ  Ｒ５法、Ｈ３ＰＯ４−ＣＨ３ＣＯＯＨ−Ｃｕ法、Ｈ３ＰＯ４−ＨＮＯ３−ＣＨ３ＣＯＯＨ法も好適である。
【００２９】
一方、研磨剤を使用する研磨方法としては、金型材質の違い、焼入れ程度によって適宜変更されるが、手作業研磨、機械研磨が挙げられ、湿式又は乾式バフ研磨後、鏡面研磨を行う。バイト切削の加工目を除去する鏡面磨き、超鏡面磨きは、回転するバフに加工物又は砥石を回転させて磨き加工を行うか、又は手加工で行う。
【００３０】
研磨工具として、柔らかい木材及びフェルト、合成繊維、アクリル繊維等のバフを用い、これに研磨砥粒を付けて、順に硬いものから柔らかい研磨工具に、粗いペーストから細かい等級のペーストに変えていき、鏡面磨きを行う。
【００３１】
金型の研磨、鏡面仕上げに使用する研磨剤としては、ダイヤモンド、アルミナ、炭化珪素、立法晶チッ化ホウ素、炭化ホウ素、酸化ジルコニウム、酸化マンガン、コロイダルシリカ等の砥粒が挙げられる。アルミナとしては、白色電融アルミナ、褐色電融アルミナ、アルミナージルコニア、解砕型アルミナ、焼結アルミナ等のコランダム質研磨剤が挙げられる。砥粒としては、粒度♯６００〜♯１５０００のものが好適で（より好ましくは♯８０００以上）、微粒子又はペースト状として使用できる。具体的には、ダイヤモンド、アルミナ、炭化珪素等の研磨剤を植物油で砥粒ペーストとし、柔らかい柳、バルサ等の木材や、バフに砥粒を目の粗いものから順に細かくして磨きを行う。
【００３２】
また、切削加工した金型表面をダイヤモンドバニシングバイトにより、通常のバイト加工と同じ操作で金型表面に押し付けることにより切削粉を出さずに凸部を平滑化し面粗度を向上させ、寸法変化を直径で０．０１ｍｍ以下に加工する方法もある。
【００３３】
成型金型には、成型時の金型汚れを改善し、金型洗浄回数を減らすためにメッキを行う場合がある。メッキの厚さは、１５μｍ以下が好ましく、１０μｍ以下がより好ましい。１５μｍを超えると、環状突起径、谷径、ネジ部の径において、寸法精度に問題を生じる恐れがある。
【００３４】
褶動面形成部の鏡面仕上げにより、該当部のカットオフ値０．０８ｍｍで測定した算術平均粗さＲａが０．０３μｍ以下の平滑な金型表面が得られ、上記Ｒａは、好ましくは０．０２μｍ以下、より好ましくは０．０１５μｍ以下である。本発明では、少なくとも褶動面形成部が鏡面仕上げによりＲａが特定値以下に調整されているが、凹部１１１の他の金型表面も同様に調整されてもよく、全面に鏡面仕上げが施されてＲａが調整されてもよい。成型後、金型から離型する時に、縮径されているキャビティーの谷部から無理に離型されるため、環状突起部の表面にキズが発生しやすくなることもあるため、摺動部側面全体が鏡面仕上げされていることが好ましい。
なお、本発明において、算術平均粗さ（Ｒａ）は、ＪＩＳ  Ｂ０６０１−２００１に準拠して測定される。
【００３５】
一方、オス型１２の下面には、ガスケットの嵌合穴を形成するための凸部１１４が形成されている。図では省略しているが、プランジャーロッドを取り付けるためのネジがきられている。
【００３６】
成型工程では、ガスケットの成型前に、成型金型１を予め加熱しておく。予熱温度は、１５５〜２００℃程度が好ましい。
【００３７】
次に、メス型１１の上面に、不活性フィルム１１５と、ガスケット本体材料からなる混練シート１１６（未加硫ゴムシート）を重ねたものを設置する。この場合、オス型（コア）が下に、メス型（キャビティー）が上でも良く、オス型（コア）のうえに積層フィルムを上に重ねた未加硫ゴムシートを置いても良い。
【００３８】
不活性フィルム１１５を構成する樹脂としては特に限定されないが、良好な耐薬品性が得られるという点から、テトラフルオロエチレン・エチレン共重合体（ＥＴＦＥ）、ポリテトラフルオロエチレン（ＰＴＦＥ）、ポリクロロテトラフルオロエチレン（ＰＣＴＦＥ）からなる群より選択される少なくとも１種のフッ素樹脂、及び／又はオレフィン系樹脂が好ましい。また、医療用容器の滅菌法として、蒸気滅菌、エチレンオキサイドガス滅菌、ガンマ線滅菌が行われるが、ＰＴＦＥはガンマ線に対する耐性が低い。よって、ガンマ線滅菌に対する耐性が高いＥＴＦＥ、変性ＥＴＦＥ、ＰＣＴＦＥが特に好ましい。
【００３９】
ここで、ＥＴＦＥとは、エチレンとテトラフルオロエチレンを３０／７０〜７０／３０のモル比で共重合したものであり、改質目的でさらに他の成分を共重合した変性ＥＴＦＥがある。他の成分としては、フッ素含有オレフィンや炭化水素系オレフィンが挙げられる。具体的には、プロピレン、ブテンなどのα−オレフィン、ヘキサフルオロプロピレン、フッ化ビニリデン、パーフルオロブチルエチレン、トリフルオロクロロエチレンなどの含フッ素オレフィン、エチレンビニルエーテル、パーフルオロメチルビニルエーテル、パーフルオロプロピルビニルエーテルなどのビニルエーテル類、含フッ素アクリレート類などがあり、２〜１０モル％程度共重合されて、ＥＴＦＥを改質する。
【００４０】
変性ＥＴＦＥとしては、接着性を付与する官能基を有するＥＴＦＥを好適に使用することができ、該官能基としては、カルボキシル基、無水カルボキシル基、エポキシ基、水酸基、イソシアネート基、エステル基、アミド基、アルデヒド基、アミノ基、シアノ基、炭素−炭素二重結合、スルホン酸基、エーテル基などが挙げられる。また、変性ＥＴＦＥの市販品としては、旭硝子（株）製のフルオンＡＨ−２０００などが挙げられる。
【００４１】
オレフィン系樹脂としては、ポリエチレン、エチレン−プロピレン共重合体、エチレン−プロピレン−非共役ジエン共重合体、エチレン−ブテン共重合体、エチレン−ヘキセン共重合体、エチレン−オクテン共重合体、エチレン−酢酸ビニル共重合体、エチレン−ビニルアルコール共重合体、エチレン−エチルアクリレート共重合体、塩素化ポリエチレン等のポリエチレン系樹脂、ポリプロピレン、プロピレン−エチレンランダム共重合体、プロピレン−エチレンブロック共重合体、塩素化ポリプロピレン等のポリプロピレン系樹脂、ポリブテン、ポリイソブチレン、ポリメチルペンテン、環状オレフィンの共重合体等が挙げられ、ポリエチレン（特に超高分子量ポリエチレン（ＵＨＭＷＰＥ））が好ましい。また、オレフィン系樹脂は、フッ素を含んでいてもよい。
【００４２】
不活性フィルム１１５の厚みはガスケットの形状やサイズに合わせて適宜調整すればよいが、５０〜２００μｍであることが好ましい。
【００４３】
また、不活性フィルム１１５の算術平均粗さＲａは、キャスティング法フィルムや、押出しフィルムの０．０１〜０．０３μｍのものから、スカイビングフィルムの０．１０μｍのものでも、金型の表面粗さを０．０３μｍ以下にすることで、液密着性、気密性に優れた積層ガスケットが得られる。不活性フィルムのＲａの下限は特に限定されない。
【００４４】
不活性フィルム１１５は、ゴム等との接着性を高める処理を行うことが好ましい。接着性を高める処理としては、化学処理法、フィルムの表面を粗面化する処理や、これらを組み合わせたものが挙げられ、具体例としては、ナトリウム処理、グロー放電処理、大気圧下又は真空下でのプラズマ処理（放電処理）、エキシマレーザー処理（放電処理）、イオンビーム処理が挙げられる。
【００４５】
混練シート１１６は、ガスケット本体（ガスケットの芯部）を形成し、弾性材料で構成されている。
ガスケット本体の弾性材料としては特に限定されず、例えば、天然ゴム、ブチルゴム、イソプレンゴム、ブタジエンゴム、スチレン−ブタジエンゴム、シリコーンゴム、エピクロルヒドリンゴム、エチレンプロピレンゴム、二トリルゴムのような各種ゴム材料や、ポリウレタン系、ポリエステル系、ポリアミド系、オレフィン系、スチレン系等の各種熱可塑性エラストマーなどが挙げられる。これらの弾性材料は、単独でも複数の成分をブレンドして使用することもできる。なかでも、加硫により、弾性が得られる材料が好ましい。加硫材料の場合、硫黄などの加硫剤、加硫促進剤など、ゴム工業の公知の配合剤を適宜添加できる。
【００４６】
混練シート１１６は、密封式混練機、オープンロール混練機などを用いて、所定配合比で配合材料を混練した混練物を、カレンダーまたはシート成型機で未加硫ゴムシートを作製する。次に、一定重量、サイズの未加硫ゴムシートと不活性フィルムを重ねて金型に置き、真空プレスで成型することにより、積層ガスケットの成型シートを得ることができる。
【００４７】
成型条件は特に限定されず、適宜設定すればよいが、成型温度は、好ましくは１５５〜２００℃、より好ましくは１６５〜１８０℃であり、成型時間は、好ましくは１〜２０分間、より好ましくは３〜１５分間、さらに好ましくは５〜１０分間である。
【００４８】
この後、ガスケットの成型品から不要部分を、切断・除去した後、洗浄、滅菌、乾燥および外観検査を行ってガスケットの完成品を得る。
【００４９】
前記により製造された不活性フィルム積層プレフィルドシリンジ用ガスケットは、略円柱状の部材で構成され、該ガスケットの円柱状側面及び接液部（先端部）が不活性フィルム１１５により被覆されている。該円柱状側面は、シリンジの外筒の内周面に向かって突出するリング状の凸部（環状突起）が長手方向に所定間隔をおいて形成され、該凸部（環状シール部）は摺動時にシリンジ内壁と圧縮されて密接する。環状突起の数は特に限定されない。接液部は、シリンジ内で薬液に接触し、シリンジ内壁に接触しない部位である。ガスケットは、更にプランジャーロッドが嵌合されるネジ部を有する。
【実施例】
【００５０】
以下、実施例に基づいて本発明を具体的に説明するが、本発明はこれらのみに限定されるものではない。
【００５１】
実施例で使用したフッ素樹脂フィルムの内容を以下に示す。
ホモＰＴＦＥ（ポリテトラフルオロエチレン）スカイビング法フィルム：日本バルカー工業（株）製のバルフロン
変性ＰＴＦＥ（テトラフルオロエチレンとパーフルオロアルコキシドモノマーの共重合体）スカイビング法フィルム：日本バルカー工業（株）製のニューバルフロン
ホモＰＴＦＥ（ポリテトラフルオロエチレン）キャスティング法フィルム：（株）ＧＳＩクレオス製のキャストフィルム
ＥＴＦＥ（エチレンとテトラフルオロエチレンの共重合体）押出し法フィルム：旭硝子（株）製のアフレックス
変性ＥＴＦＥ（ＥＴＦＥと第三モノマーの共重合体）押出し法フィルム：旭硝子（株）製のアフレックス
【００５２】
（表面粗さ測定）
フィルムの表面粗さ測定は、以下の方法で行った。
測定法：ＪＩＳ  Ｂ０６０１  ２００１年に準拠
測定器：株式会社キーエンス製レーザー顕微鏡ＶＫ−９７１０、レンズ倍率５０倍
フィルムの表面粗さは、フィルムを約５ｃｍ角にカットし、ゴムと加硫接着する処理面の反対側を測定した。
【００５３】
表１に、実施例、比較例で使用した不活性フィルムの詳細を示す。
【表１】
0005717593.tif 000002
【００５４】
（実施例及び比較例）
ガスケットの２つの環状突起シール部は、シリンジ内径（バレル径）１２．４５ｍｍに対し、圧縮率３．０％で金型を作製した。
塩素化ブチルゴム（ＪＩＳ−Ａ硬度５８）を含む未加硫のゴムシートと厚み１００μｍの不活性フィルムとを重ねて成型金型上に置き、真空プレスで１７５℃、１０分間加硫接着し、不活性フィルム積層ガスケットを作製した。成型シートは積層した接液面、摺動面を除く成型シート片面（ネジ側）に硬化型シリコーンスプレーコートした。変性ＥＴＦＥフィルムについては、全面硬化型シリコーンスプレーコートを行った。バリ部を打ち抜き（切断部１．０ｍｍ）、洗浄滅菌乾燥処理を行い、積層ガスケットを作製した。
得られたガスケットを用いてプレフィルドシリンジ（公称容量：５ｍｌ、シリンジ内径：１２．４５ｍｍ）を作製し、以下の試験を行った。
【００５５】
（表面粗さ測定）
金型の表面粗さ、積層ゴム部品成型品の表面粗さ測定は、以下の方法で行った。
測定法：ＪＩＳ  Ｂ０６０１  ２００１年に準拠
測定器：株式会社キーエンス製レーザー顕微鏡ＶＫ−９７１０、レンズ倍率５０倍
金型及び積層ゴム部品の表面粗さは、レーザー顕微鏡で各環状突起部及び各谷部を測定した。ここで、金型の切削加工及び磨き加工は周方向で行い、切削痕は円周方向に発生するため、表面粗さの測定は円周方向に対して縦方向に測定した。金型の環状突起シール部及び谷部の表面粗さ測定をレーザー方式で行う方法は、ガスケットのサイズによらず、キャビティー埋駒をワイヤー放電でカットして測定した。接触式では、ガスケット環状突起の測定部位の径が１３ｍｍ以上ではキャビティー駒そのままで測定可能であるが、径１３ｍｍ以下のサイズでは、キャビティー駒をワイヤー放電でカットして測定することが可能である。
【００５６】
（圧力試験）
十分水をふき取った注射筒に、公称容量目盛りの３／４、公称容量目盛りの１／２の位置まで水（インジゴブルーで着色した水）を吸い入れ、これを水平に固定して水が筒口から出ないようにした後、筒口に３４３ｋＰａ（３．５Ｋｇｆ）の圧力を１０秒間加え、はめ合わせ部から水滴が漏れないことを確認する。評価結果は、「漏れた本数／試験本数」で表記した。
【００５７】
（吸引試験）
注射筒の公称容量目盛りの１／４の位置まで水を吸い入れ、筒口を密封した後、押し子を公称容量目盛りの位置まで引いとき、はめ合わせ部から連続した気泡が発生しないことを確認する。評価結果は、「連続して気泡が発生した本数／試験本数」で表記した。
【００５８】
（ガスケット／蒸気滅菌後の漏れ）
水５ｍｌを充填したプレフィルドシリンジを１２５℃／３０分間滅菌し、冷却後、ガスケット環状突起間の谷部（凹部）への漏れを目視で確認した。評価結果は、「谷部（凹部）への漏れが発生した本数／試験本数」で表記した。
【００５９】
評価結果を表２に示す。なお、表２には、使用した不活性フィルムの詳細も合わせて示す。金型の鏡面仕上げは、金型の全面に施され、Ｒａは環状突起シール部と谷部の値である。
【表２】
0005717593.tif 000003
【００６０】
金型表面のＲａを特定値以下に調整した実施例では、液モレなどが発生しておらず、液密性、気密性が良好であった。一方、金型表面のＲａを特定値以下に調整していない比較例では、液漏れ等が発生し、液密性、気密性が劣っていた。
【符号の説明】
【００６１】
１  成型金型
１１  メス型
１２  オス型
１１１  凹部
１１２  谷部形成部
１１３  環状突起形成部
１１４  凸部
１１５  不活性フィルム
１１６  混練シート（未加硫ゴムシート）
１１７  環状突起（凸部）
１１８  谷部（凹部）
１１９  積層部
【図１】
0005717593.tif 000004